(57)【要約】【課題】表裏色差を小さくすることが可能なインクジェット捺染用浸透液、インクジェット捺染用インクセットおよびインクジェット捺染方法を提供する。【解決手段】本発明のインクジェット捺染用浸透液は、染料を含むインクジェット捺染用カラーインクを布帛に浸透させるために用いるインクジェット捺染用浸透液であって、  ＨＳＰ値が１３．６以上のグリコール系溶剤と、水を含有し、前記グリコール系溶剤の含有量が、前記インクジェット捺染用浸透液に含まれる有機溶剤の総質量に対して９５質量％以上であり、前記グリコール系溶剤の標準沸点が２４３℃以下である。【選択図】図１
2020033660.tif 000002
【特許請求の範囲】
【請求項１】
染料を含むインクジェット捺染用カラーインクを布帛に浸透させるために用いるインクジェット捺染用浸透液であって、
ＨＳＰ値が１３．６以上のグリコール系溶剤と、水を含有し、
前記グリコール系溶剤の含有量が、前記インクジェット捺染用浸透液に含まれる有機溶剤の総質量に対して９５質量％以上であり、
前記グリコール系溶剤の標準沸点が２４３℃以下である、インクジェット捺染用浸透液。
【請求項２】
前記染料が分散染料である、請求項１に記載のインクジェット捺染用浸透液。
【請求項３】
前記グリコール系溶剤は、ＨＳＰ値が１７．０以下である、請求項１または請求項２に記載のインクジェット捺染用浸透液。
【請求項４】
前記有機溶剤の含有量が、前記インクジェット捺染用浸透液の総質量に対して２５質量％以上５０質量％以下である、請求項１ないし請求項３のいずれか１項に記載のインクジェット捺染用浸透液。
【請求項５】
前記布帛が、ポリエステル布帛又はポリエステル混紡布帛である、請求項１ないし請求項４のいずれか１項に記載のインクジェット捺染用浸透液。
【請求項６】
前記グリコール系溶剤を２種以上含む、請求項１ないし請求項５のいずれか１項に記載のインクジェット捺染用浸透液。
【請求項７】
染料を含むインクジェット捺染用カラーインクと、
請求項１ないし請求項６のいずれか１項に記載のインクジェット捺染用浸透液と、を備える、インクジェット捺染用インクセット。
【請求項８】
前記インクジェット捺染用カラーインクが、前記染料を２種以上含有する、請求項７に記載のインクジェット捺染用インクセット。
【請求項９】
染料を含むインクジェット捺染用カラーインクと、請求項１ないし請求項６のいずれか１項に記載のインクジェット捺染用浸透液とを布帛に付着させて印捺する、インクジェット捺染方法。
【発明の詳細な説明】
【技術分野】
【０００１】
本発明は、インクジェット捺染用浸透液、インクジェット捺染用インクセットおよびインクジェット捺染方法に関する。
【背景技術】
【０００２】
織物、編物および不織布等の布帛に対して、画像を記録する捺染が知られている。近年、捺染に用いるインク組成物（以下、「インク」ともいう。）を効率良く使用できるという観点等から、捺染においてもインクジェット記録方式の利用が検討されている。このインクジェット記録方式を利用したインクジェット捺染では、インクジェットヘッドのノズルから液滴状にしたインクを吐出して布帛に付着させることにより、布帛にインク塗膜の画像を形成する。
【０００３】
インクジェット捺染において、色材として染料を含むインクジェット捺染用カラーインク（以下、「カラーインク」ともいう。）を使用する場合がある。このようなインクジェット捺染において、カラーインクを裏面まで浸透させて布帛の表面と裏面に同じ画像を形成し、布帛の表裏面において色差がない画像を形成するために、浸透液が用いられることがある。そこで、２−ピロリドン等のラクタム構造を有する化合物を２０質量％以上含有する浸透液を用いる方法がある（例えば、特許文献１）。
【先行技術文献】
【特許文献】
【０００４】
【特許文献１】特開２０１６−１４１８０２号公報
【発明の概要】
【発明が解決しようとする課題】
【０００５】
染料を含むインクジェット捺染用カラーインクを用いたインクジェット捺染において、さらに表裏色差を小さくすることが求められている。
【課題を解決するための手段】
【０００６】
〔１〕
染料を含むインクジェット捺染用カラーインクを布帛に浸透させるために用いるインクジェット捺染用浸透液であって、
ＨＳＰ値が１３．６以上のグリコール系溶剤と、水を含有し、
前記グリコール系溶剤の含有量が、前記インクジェット捺染用浸透液に含まれる有機溶剤の総質量に対して９５質量％以上であり、
前記グリコール系溶剤の標準沸点が２４３℃以下である、インクジェット捺染用浸透液。
【０００７】
〔２〕
前記染料が分散染料である、〔１〕に記載のインクジェット捺染用浸透液。
【０００８】
〔３〕
前記グリコール系溶剤は、ＨＳＰ値が１７．０以下である、〔１〕または〔２〕に記載のインクジェット捺染用浸透液。
【０００９】
〔４〕
前記有機溶剤の含有量が、前記インクジェット捺染用浸透液の総質量に対して２５質量％以上５０質量％以下である、〔１〕ないし〔３〕のいずれか一つに記載のインクジェット捺染用浸透液。
【００１０】
〔５〕
前記布帛が、ポリエステル布帛又はポリエステル混紡布帛である、〔１〕ないし〔４〕のいずれか一つに記載のインクジェット捺染用浸透液。
【００１１】
〔６〕
前記グリコール系溶剤を２種以上含む、〔１〕ないし〔５〕のいずれか一つに記載のインクジェット捺染用浸透液。
【００１２】
〔７〕
染料を含むインクジェット捺染用カラーインクと、
〔１〕ないし〔６〕のいずれか一つに記載のインクジェット捺染用浸透液と、を備える、インクジェット捺染用インクセット。
【００１３】
〔８〕
前記インクジェット捺染用カラーインクが、前記染料を２種以上含有する、〔７〕に記載のインクジェット捺染用インクセット。
【００１４】
〔９〕
染料を含むインクジェット捺染用カラーインクと、〔１〕ないし〔６〕のいずれか一つに記載のインクジェット捺染用浸透液とを布帛に付着させて印捺する、インクジェット捺染方法。
【図面の簡単な説明】
【００１５】
【図１】本実施形態に係るインクジェット捺染方法を行う捺染装置の概略斜視図。
【発明を実施するための形態】
【００１６】
以下に、本発明の幾つかの実施形態について説明する。以下に説明する実施形態は、本発明の一例を説明するものである。本発明は以下の実施形態に何ら限定されるものではなく、本発明の要旨を変更しない範囲において実施される各種の変形形態も含む。なお、以下で説明される構成の全てが本発明の必須の構成であるとは限らない。
【００１７】
本実施形態に係るインクジェット捺染用浸透液の一態様は、染料を含むインクジェット捺染用カラーインクを布帛に浸透させるために用いるインクジェット捺染用浸透液であって、ＨＳＰ値が１３．６以上のグリコール系溶剤と、水を含有し、前記グリコール系溶剤の含有量が、前記インクジェット捺染用浸透液に含まれる有機溶剤の総質量に対して９５質量％以上であり、前記グリコール系溶剤の標準沸点が２４３℃以下であることを特徴とする。
【００１８】
本実施形態に係るインクジェット捺染用インクセットの一態様は、染料を含むインクジェット捺染用カラーインクと、本実施形態に係るインクジェット捺染用浸透液と、を備えることを特徴とする。
【００１９】
本実施形態に係るインクジェット捺染方法の一態様は、染料を含むインクジェット捺染用カラーインクと、本実施形態に係るインクジェット捺染用浸透液を布帛に付着させて印捺することを特徴とする。
【００２０】
以下、本実施形態に係るインクジェット捺染用浸透液、インクジェット捺染用インクセットおよびインクジェット捺染方法について、これを実施可能な捺染装置の構成、インクジェット捺染用カラーインク（以下、「カラーインク」、「インク」ともいう。）、インクジェット捺染用浸透液（以下、「浸透液」ともいう。）、インクジェット捺染用インクセット（以下、「インクセット」ともいう。）、インクジェット捺染を行う布帛、インクジェット捺染方法の順に説明する。
【００２１】
１．捺染装置
まず、本実施形態で使用される捺染装置の一例について、図面を参照しながら説明する。なお、本実施形態で使用される捺染装置は、以下の態様に限定されるものではない。
【００２２】
また、本実施形態で使用される捺染装置について、インクカートリッジがキャリッジに搭載されたオンキャリッジタイプのプリンターを例に挙げて説明する。本実施形態において、捺染装置はオンキャリッジタイプのプリンターに限定されるものではなく、インクカートリッジが外部に固定された、オフキャリッジタイプのプリンターであってもよい。
【００２３】
なお、以下の説明に用いるプリンターは、所定の方向に移動するキャリッジに記録用のインクジェットヘッドが搭載され、キャリッジの移動に伴ってインクジェットヘッドが移動することにより記録媒体上に液滴を吐出するシリアルプリンターである。本発明で使用される捺染装置は、シリアルプリンターに限定されるものではなく、ラインプリンターであってもよい。ラインプリンターは、インクジェットヘッドが記録媒体の幅よりも広く形成され、インクジェットヘッドが移動せずに記録媒体上に液滴を吐出する方式のプリンターである。
【００２４】
以下の説明に用いる各図面では、各部材を認識可能な大きさとするため、各部材の縮尺を適宜変更している。
【００２５】
捺染装置としては、例えば、図１に示すインクジェットヘッドを搭載したインクジェット式プリンター（以下、「プリンター」ともいう。）が挙げられる。図１に示すように、プリンター１は、インクジェットヘッド２と、インクカートリッジ３と、キャリッジ４と、プラテン５と、加熱機構６と、キャリッジ移動機構７と、媒体送り機構８と、ガイドロッド９と、リニアエンコーダー１０と、制御部ＣＯＮＴを備える。
【００２６】
制御部ＣＯＮＴは、当該プリンター１全体の動作を制御する。キャリッジ４は、後述するインクジェットヘッド２を搭載すると共に、インクジェットヘッド２にインクや浸透液を供給するインクカートリッジ３を着脱可能に装着する。プラテン５は、インクジェットヘッド２の下方に配設されており、記録媒体である布帛Ｍが搬送される。加熱機構６は、布帛Ｍを加熱する。キャリッジ移動機構７は、キャリッジ４を布帛Ｍの媒体幅方向に移動させる。媒体送り機構８は、布帛Ｍを媒体送り方向に搬送する。ここで、媒体幅方向とは、インクジェットヘッド２の操作方向である主走査方向である。媒体送り方向とは、主走査方向に直交する方向であり、布帛Ｍが移動する副走査方向である。
【００２７】
インクジェットヘッド２は、布帛Ｍにインクや浸透液を付着させる手段であり、インクを付着させる布帛Ｍと対向する面に、インクや浸透液を吐出する複数のノズル（図示せず）を備える。これらの複数のノズルは列状に配列されており、これによりノズルプレート表面にノズル面が形成される。
【００２８】
インクや浸透液をノズルから吐出させる方式としては、例えば、インクや浸透液に圧電素子で圧力と記録情報信号を同時に加え、インクや浸透液の液滴を吐出・記録させるピエゾ方式が挙げられる。
【００２９】
図１において、インクジェットヘッド２にインクや浸透液を供給するインクカートリッジ３は、独立した４つのカートリッジからなる。４つのカートリッジのうちの３つには、それぞれ異なる種類のカラーインクが充填され、そのうちの１つには浸透液が充填される。インクカートリッジ３は、インクジェットヘッド２に対して着脱可能に装着される。図１の例では、カートリッジの数が４つであるが、これに限定されず、所望の数のカートリッジを搭載することができる。
【００３０】
キャリッジ４は、主走査方向に架設された支持部材であるガイドロッド９に支持された状態で取り付けられ、キャリッジ移動機構７によりガイドロッド９に沿って主走査方向に移動する。図１の例では、キャリッジ４が主走査方向に移動するが、これに限定されず、主走査方向の移動に加えて、副走査方向に移動するものであってもよい。
【００３１】
加熱機構６は、布帛Ｍを加熱できる位置に設けられていれば、その設置位置は特に限定されない。図１の例では、加熱機構６は、プラテン５上であって、インクジェットヘッド２と対向する位置に設置されている。加熱機構６がインクジェットヘッド２と対向する位置に設置されていると、布帛Ｍにおけるインクや浸透液の付着位置を確実に加熱でき、布帛Ｍに付着したインクや処理液を効率的に乾燥できる。
【００３２】
加熱機構６としては、例えば、布帛Ｍを熱源に接触させて加熱するプリントヒーター機構や、赤外線や２，４５０ＭＨｚ程度に極大波長をもつ電磁波であるマイクロウェーブ等を照射する機構や、温風を吹き付けたりするドライヤー機構等が挙げられる。
【００３３】
加熱機構６による布帛Ｍの加熱は、インクジェットヘッド２のノズルから吐出された液滴が布帛Ｍに付着する前または付着する時に行われる。加熱の諸条件の制御、例えば、加熱実施のタイミング、加熱温度、加熱時間等は、制御部ＣＯＮＴによって行われる。
【００３４】
加熱機構６による布帛Ｍの加熱は、インクの濡れ広がり、浸透性および乾燥性の向上、吐出安定性等の観点から、布帛Ｍが３５℃以上６５℃以下の温度範囲を保持するように行われる。ここで、布帛Ｍを加熱する温度とは、加熱時における布帛Ｍの記録面の表面の温度を意味する。
【００３５】
プリンター１は、加熱機構６の他に、図示しない第２の加熱機構を有していてもよい。その場合には、第２の加熱機構は加熱機構６よりも布帛Ｍの搬送方向の下流側に設置される。第２の加熱機構は、加熱機構６によって布帛Ｍを加熱した後、つまり、ノズルから吐出されたインクや浸透液が布帛Ｍに付着して画像が形成された後に、当該布帛Ｍの加熱を行う。これにより、布帛Ｍに付着したインクや浸透液の乾燥性が向上する。第２の加熱機構には、加熱機構６で説明したいずれかの機構を用いることができる。第２の加熱機構による加熱は、布帛Ｍが１００℃以上２００℃以下の温度範囲を保持するよう行うことが好ましい。
【００３６】
リニアエンコーダー１０は、キャリッジ４の主走査方向上における位置を信号で検出する。リニアエンコーダー１０で検出された信号は、位置情報として制御部ＣＯＮＴに送信される。制御部ＣＯＮＴは、リニアエンコーダー１０からの位置情報に基づいてインクジェットヘッド２の走査位置を認識し、インクジェットヘッド２による記録動作、すなわち吐出動作等を制御する。なお、制御部ＣＯＮＴは、キャリッジ４の移動速度を可変制御可能な構成となっている。
【００３７】
２．インクジェット捺染用カラーインク
本実施形態で用いられるインクジェット捺染用カラーインクは、染料を含む。本実施形
態で用いられるインクジェット捺染用カラーインクは、本実施形態に係るインクジェット捺染用浸透液と共にインクジェット捺染用インクセットを構成する。また、本実施形態で用いられるインクジェット捺染用カラーインクは、本実施形態に係るインクジェット捺染用浸透液と共に布帛に付着させて印捺するために用いられる。
【００３８】
以下、本実施形態で用いられるインクジェット捺染用カラーインク（以下、「カラーインク」ともいう。）について説明する。
【００３９】
２．１．染料
本実施形態において、インクジェット捺染用カラーインクは、色材として染料を含む。染料としては、分散染料、酸性染料、塩基性染料、直接染料、反応性染料等が挙げられる。
【００４０】
分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２；Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２；Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８；Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７；Ｃ．Ｉ．ディスパースグリーン９；Ｃ．Ｉ．ディスパースブラウン１、２、４、９、１３、１９；Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、３６０；Ｃ．Ｉ．ディスパースブラック１、３、１０、２４が挙げられる。
【００４１】
酸性染料としては、特に限定されないが、例えば、Ｃ．Ｉ．アシッドイエロー１、３、６、１１、１７、１８、１９、２３、２５、３６、３８、４０、４０：１、４２、４４、４９、５９、５９：１、６１、６５、６７、７２、７３、７９、９９、１０４、１５９、１６９、１７６、１８４、１９３、２００、２０４、２０７、２１５、２１９、２１９：１、２２０、２３０、２３２、２３５、２４１、２４２、２４６；Ｃ．Ｉ．アシッドオレンジ３、７、８、１０、１９、２２、２４、３３、５１、５１Ｓ、５６、６７、７４、８０、８６、８７、８８、８９、９４、９５、１０７、１０８、１１６、１２２、１２７、１４０、１４２、１４４、１４９、１５２、１５６、１６２、１６６、１６８、Ｃ．Ｉ．アシッドレッド１、６、８、９、１３、１８、２７、３５、３７、５２、５４、５７、６０、７３、８２、８８、９７、９７：１、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５；Ｃ．Ｉ．アシッドバイオレット１７、１９、２１、４２、４３、４７、４８、４９、５４、６６、７８、９０、９７、１０２、１０９、１２６；Ｃ．Ｉ．アシッドブルー１、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２５８、２６０、２６４、２７７：１、２７８、２７９、２８０、２８４、２９０、２９６、２９８、３００、３１７、３２４、３３３、３３５、３３８、３４２、３５０；Ｃ．Ｉ．アシッドグリーン９、１２、１６、１９、２０、２５、２７、２８、４０、４３、５６、７３、８１、８４、１０４、１０８、１０９；Ｃ．Ｉ．アシッドブラウン２、４、１３、１４、１９、２８、４４、１２３、２２４、２２６、２２７、２４８、２８２、２８３、２８９、２９４、２９７、２９８、３０１、３５５、３５７、４１３；Ｃ．Ｉ．アシッドブラック１、２、３、２４、２４：１、２６、３１、５０、５２、５２：１、５８、６０、６３、６３Ｓ、１０７、１０９、１１２、１１９、１３２、１４０、１５５、１７２、１８７、１８８、１９４、２０７、２２２等が挙げられる。
【００４２】
塩基性染料としては、特に限定されないが、例えば、Ｃ．Ｉ．ベーシックイエロー１、２、１３、１９、２１、２５、３２、３６、４０、５１；Ｃ．Ｉ．ベーシックレッド１、５、１２、１９、２２、２９、３７、３９、９２；Ｃ．Ｉ．ベーシックブルー１、３、９、１１、１６、１７、２４、２８、４１、４５、５４、６５、６６；Ｃ．Ｉ．ベーシックブラック２、８等が挙げられる。
【００４３】
直接染料としては、特に限定されないが、例えば、Ｃ．Ｉ．ダイレクトイエロー８、９、１０、１１、１２、２２、２７、２８、３９、４４、５０、５８、８６、８７、９８、１０５、１０６、１３０、１３７、１４２、１４７、１５３；Ｃ．Ｉ．ダイレクトオレンジ６、２６、２７、３４、３９、４０、４６、１０２、１０５、１０７、１１８；Ｃ．Ｉ．ダイレクトレッド２、４、９、２３、２４、３１、５４、６２、６９、７９、８０、８１、８３、８４、８９、９５、２１２、２２４、２２５、２２６、２２７、２３９、２４２、２４３、２５４；Ｃ．Ｉ．ダイレクトバイオレット９、３５、５１、６６、９４、９５；Ｃ．Ｉ．ダイレクトブルー１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１；Ｃ．Ｉ．ダイレクトグリーン２６、２８、５９、８０、８５；Ｃ．Ｉ．ダイレクトブラウン４４、４４：１、１０６、１１５、１９５、２０９、２１０、２１２：１、２２２、２２３、Ｃ．Ｉ．ダイレクトブラック１７
、１９、２２、３２、５１、６２、１０８、１１２、１１３、１１７、１１８、１３２、１４６、１５４、１５９、１６９等が挙げられる。
【００４４】
反応性染料としては、特に限定されないが、例えば、Ｃ．Ｉ．リアクティブイエロー２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６；Ｃ．Ｉ．リアクティブオレンジ１、４、５、７、１１、１２、１３、１５、１６、２０、３０、３５、 ５６、６４、６７、６９、７０、７２、７４、８２、８４、８６、８７、９１、９２、９３、９５、９９、１０７；Ｃ．Ｉ．リアクティブレッド２、３、３：１、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５、２４５；Ｃ．Ｉ．リアクティブバイオレット１、２、４、５、６、２２、２３、３３、３６、３８；Ｃ．Ｉ．リアクティブブルー２、３、４、７、１３、１４、１５、１９、２１、２５、２７、 ２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６；Ｃ．Ｉ．リアクティブグリーン８、１２、１５、１９、２１；Ｃ．Ｉ．リアクティブブラウン２、７、９、１０、１１、１７、１８、１９、２１、２３、３１、３７、４３、４６；Ｃ．Ｉ．リアクティブブラック５、８、１３、１４、３１、３４、３９等が挙げられる。
【００４５】
以上述べた染料は、１種単独で用いてもよく、２種以上を併用してもよい。
【００４６】
本実施形態において、ポリエステル布帛又はポリエステル混紡布帛に対して印捺する場合には、インクに用いる染料は分散染料であることが好ましい。分散染料は、分子中にアニオン性イオン化基を全く持たず、親水性基および適度の極性基を持つ非イオン染料であるため、ポリエステル、ナイロン、アセテート等の疎水性合成繊維の印捺に好適に用いられる。
【００４７】
このように、分散染料は疎水性染料であるため、浸透液が疎水性であると、分散染料が浸透液に溶解し、ポリエステルを含む布帛に定着しにくくなり、良好な発色を得ることができずに発色低下が生じる場合がある。また、２種以上の染料による混色で色をつくる黒は、混合する染料の溶剤溶解性が異なることが原因で、色変化が生じる場合がある。本実施形態においては、後述する親水性溶剤を主要な溶剤として含む浸透液と共に用いることにより、分散染料が浸透液に溶解することを抑制する。これにより、ポリエステルを含む布帛にカラーインクが充分に定着し、良好な発色を得ることができる。また、インクの裏面への浸透により、裏面での発色低下を抑制し、表裏面の色差を小さくすることができる。さらに、浸透液の溶剤に対する分散染料の溶解が抑制されるため、特に、浸透液の溶剤に溶解されやすいイエロー染料やレッド染料が溶剤に溶解しにくくなり、染料間で色変化が生じにくくなる。このため、特に２種以上の染料を含む黒インク等の混色インクにおいて、色変化が低減する。
【００４８】
上記の染料の含有量の下限は、インクの総質量を１００質量％としたときに、１．０質量％以上であることが好ましく、２．０質量％以上であることがより好ましく、３．０質
量％以上であることがさらに好ましい。また、上記の染料の含有量の上限は、インクの総質量に対して、１５．０質量％以下であることが好ましく、１２．０質量％以下であることがより好ましく、１０．０質量％以下であることがさらに好ましい。染料の含有量が前記範囲にあることにより、発色性が向上すると共に、後述する浸透液とのセットとして用いることにより、裏面での発色低下を抑制し、表裏面の色差を小さくすることができる。また、保存安定性及び吐出安定性が向上する傾向にある。
【００４９】
２．２．水
本実施形態において、カラーインクは水を含有することが好ましい。水は、イオン交換水、限外濾過水、逆浸透水、蒸留水等の純水、または超純水を用いることが好ましい。特に、これらの水を紫外線照射または過酸化水素添加等により滅菌処理した水は、長期間に亘ってカビやバクテリアの発生が防止されるので好ましい。カラーインク中における水の含有量は、特に限定されないが、４０質量％以上９０質量％以下であることが好ましく、５０質量％以上８０質量％以下であることがより好ましく、５５質量％以上７０質量％以下であることがさらに好ましい。
【００５０】
２．３．水溶性有機溶剤
本実施形態において、カラーインクは水溶性有機溶剤を含有することが好ましい。カラーインクが水溶性有機溶剤を含有することにより、インクジェットヘッドのノズルからのインクの吐出安定性を向上させることができる。このような水溶性有機溶剤として、例えば、メタノール、エタノール、イソプロピルアルコール等のアルコール類；アセトン、ジアセトンアルコール等のケトンまたはケトアルコール類；テトラヒドロフラン、ジオキサン等のエーテル類；グリセリン、エチレングリコール、ジエチレングリコール、トリエチレングリコール、ポリエチレングリコール、ジプロピレングリコール、トリプロピレングリコール、ポリプロピレングリコール、１，２−プロパンジオール、１，２−ブタンジオール、１，２−ペンタンジオール、２−メチルペンタン−２，４−ジオール、１，３−プロパンジオール、１，４−ブタンジオール、１，２−ヘキサンジオール、１，５−ペンタンジオール、３−メチル−１，５−ペンタンジオール、１，６−ヘキサンジオール、１，２，６−ヘキサントリオール、ペンタエリスリトール等のポリオール類；エチレングリコールモノメチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノブチルエーテル等のグリコールの低級アルキルエーテル類；２−ピロリドン、Ｎ−メチル−２−ピロリドン、ε−カプロラクタム等のラクタム構造を有する化合物等が挙げられる。また、これらの水溶性有機溶剤は、１種類または２種類以上を組み合わせて用いることができる。
【００５１】
本実施形態において、カラーインク中における水溶性有機溶剤の含有量は、ノズルの目詰まり防止や滲み防止の観点から、５質量％以上５０質量％以下であることが好ましく、１０質量％以上４５質量％以下であることがより好ましく、１５質量％以上４０質量％以下であることがさらに好ましい。
【００５２】
２．４．その他の添加剤
２．４．１．界面活性剤
本実施形態において、カラーインクには界面活性剤を添加することが好ましい。界面活性剤は、カラーインクの表面張力を低下させて、布帛への濡れ性、つまり布帛への浸透性を調整するための濡れ剤として使用することができる。また、カラーインクが界面活性剤を含有することにより、インクジェットヘッドからインクを吐出する際の安定性が増す。
【００５３】
界面活性剤としては、ノニオン系界面活性剤、アニオン系界面活性剤、カチオン系界面活性剤、両性界面活性剤のいずれも使用することができ、さらにこれらは併用してもよい
。また、界面活性剤の中でも、アセチレングリコール系界面活性剤、シリコーン系界面活性剤、およびフッ素系界面活性剤を好ましく用いることができる。
【００５４】
アセチレングリコール系界面活性剤としては、特に限定されないが、例えば、サーフィノール（登録商標）１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、日信化学工業株式会社製）、オルフィン（登録商標）Ｂ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＰＤ−００５、ＥＸＰ．４００１、ＥＸＰ．４３００、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノール（登録商標）Ｅ００、Ｅ００Ｐ、Ｅ４０、Ｅ１００（以上全て商品名、川研ファインケミカル株式会社製）が挙げられる。
【００５５】
シリコーン系界面活性剤としては、特に限定されないが、ポリシロキサン系化合物が好ましく挙げられる。当該ポリシロキサン系化合物としては、特に限定されないが、例えば、ポリエーテル変性オルガノシロキサンが挙げられる。当該ポリエーテル変性オルガノシロキサンの市販品としては、例えば、ＢＹＫ（登録商標）−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ＢＹＫ社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業株式会社製）等が挙げられる。
【００５６】
フッ素系界面活性剤としては、フッ素変性ポリマーを用いることが好ましく、特に限定されないが、例えば、ＢＹＫ（登録商標）−３４０（ビックケミー・ジャパン株式会社製）が挙げられる。
【００５７】
カラーインクに界面活性剤を添加する場合には、上記界面活性剤を複数種使用することができ、その含有量の合計は、インク総質量に対して０．０１質量％以上３質量％以下であることが好ましく、０．０５質量％以上２質量％以下であることがより好ましく、０．１質量％以上１．５質量％以下であることがさらに好ましく、０．２質量％以上１質量％以下であることが特に好ましい。
【００５８】
２．４．２．ｐＨ調整剤
本実施形態において、カラーインクは、ｐＨを調整する目的でｐＨ調整剤を含有することが好ましい。ｐＨ調整剤としては、特に限定されないが、酸、塩基、弱酸、弱塩基、それらの適宜の組み合わせが挙げられ、例えば、トリエタノールアミン、トリイソプロパノールアミン等の３級アルカノールアミン等が挙げられる。
【００５９】
本実施形態において、カラーインクにｐＨ調整剤を添加する場合には、ｐＨを見ながら適宜に添加される。例えば、カラーインクの総質量に対して合計で０．０１質量％以上２質量％以下であることが好ましく、０．１質量％以上１質量％以下であることがより好ましく、０．２質量％以上０．５質量％以下であることがさらに好ましい。
【００６０】
２．４．３．尿素類
また、本実施形態において、カラーインクには保湿剤として、あるいは染料の染着性を向上させる染着助剤として尿素類を添加することが好ましい。尿素類としては、例えば、
尿素、エチレン尿素、テトラメチル尿素、チオ尿素、１，３−ジメチル−２−イミダゾリジノン等が挙げられる。尿素類を添加する場合には、インクの総質量に対して１質量％以上１０質量％以下とすることができる。
【００６１】
２．４．４．糖類
本実施形態において、カラーインクには、インクの固化や乾燥を抑制する目的で適量の糖類が添加されてもよい。糖類としては、例えば、グルコース、マンノース、フルクトース、リボース、キシロース、アラビノース、ガラクトース、アルドン酸、グルシトール（ソルビット）、マルトース、セロビオース、ラクトース、スクロース、トレハロース、およびマルトトリオース等が挙げられる。これらの糖類は有機溶剤ではない保湿剤として作用し、使用する場合の含有量は、インクの総質量に対して１質量％以上１０質量％以下とすることができる。
【００６２】
２．４．５．キレート剤
本実施形態において、カラーインクにはインク中の不要なイオンを除去する目的で適量のキレート剤を添加してもよい。キレート剤としては、例えば、エチレンジアミン四酢酸二水素二ナトリウム塩、又は、エチレンジアミンのニトリロトリ酢酸塩、ヘキサメタリン酸塩、ピロリン酸塩、若しくはメタリン酸塩等のエチレンジアミン四酢酸およびそれらの塩類等が挙げられる。キレート剤を添加する場合には、インクの総質量に対して０．０１質量％以上１質量％以下とすることができる。
【００６３】
２．４．６．防腐剤、防かび剤
本実施形態において、カラーインクには防腐剤、防かび剤を適宜添加してもよい。防腐剤、防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、ロンザジャパン株式会社から販売されるプロキセルＣＲＬ、ＢＤＮ、ＧＸＬ、ＸＬ−２、ＴＮ、ＬＶ等の１，２−ジベンゾイソチアゾリン−３−オン、バイエルホールディング株式会社から販売されるプリベントール（登録商標）ＣＭＫ等の４−クロロ−３−メチルフェノール等が挙げられる。
【００６４】
２．４．７．その他
カラーインクは、さらに上記以外の成分として、例えば、ベンゾトリアゾール等の防錆剤、酸化防止剤、紫外線吸収剤、酸素吸収剤、溶解助剤等、インクジェット用のインクにおいて通常用いることができる添加剤を含有してもよい。
【００６５】
２．５．インクジェット捺染用カラーインクの調製方法
本実施形態において、カラーインクは、上記した各成分を任意の順序で混合し、必要に応じてろ過等を行って不純物を除去することにより得られる。各成分の混合方法としては、メカニカルスターラー、マグネチックスターラー等の撹拌装置を備えた容器に順次材料を添加して撹拌混合する方法が好適に用いられる。ろ過方法としては、遠心ろ過、フィルターろ過等を必要に応じて行なうことができる。
【００６６】
２．６．インクジェット捺染用カラーインクの物性
２．６．１．ｐＨ
本実施形態において、カラーインクは、ｐＨが７．０以上１１．０以下であることが好ましく、８．０以上１０．５以下であることがより好ましい。カラーインクのｐＨがこの範囲であれば、インク中における染料の保存安定性が向上し、得られる画像の発色性や色相の変化を生じにくい。これにより、所定のデザインの色を良好に再現することができる。
【００６７】
２．６．２．表面張力
本実施形態において、インクジェット捺染用カラーインクは、捺染品質とインクジェット用インクとしての信頼性とのバランスの観点から、２０℃における表面張力が２０ｍＮ／ｍ以上４０ｍＮ／ｍ以下であることが好ましく、３０ｍＮ／ｍ以上３６ｍＮ／ｍ以下であることがより好ましい。前記範囲にあることにより、インクジェット捺染において吐出安定性に優れると共に、布帛への付着時にインクが布帛へ均一に濡れ広がりやすく、浸透しやすくなる。これにより、インクが布帛に定着しやすくなる。
【００６８】
なお、表面張力の測定は、例えば、自動表面張力計ＣＢＶＰ−Ｚ（商品名、協和界面科学株式会社製）を用いて、２０℃の環境下で白金プレートをインクで濡らしたときの表面張力を確認することにより測定することができる。表面張力を前記範囲内とする１つの手法としては、上述した有機溶剤や界面活性剤の種類、およびこれらと水の添加量等を適宜調整することが挙げられる。
【００６９】
２．６．３．粘度
また、インクの２０℃における粘度は、１．５ｍＰａ・ｓ以上１０ｍＰａ・ｓ以下であることが好ましく、２ｍＰａ・ｓ以上８ｍＰａ・ｓ以下であることがより好ましく、４ｍＰａ・ｓ以上５．５ｍＰａ・ｓ以下であることがさらに好ましい。インクの２０℃における粘度が上記範囲にある場合には、よりインクが布帛に付着した際に定着しやすくなり、発色性が向上する。
【００７０】
粘度の測定は、例えば、粘弾性試験機ＭＣＲ−シリーズ（商品名、アントンパール社製）を用いて測定することができる。なお、粘度を前記範囲内とする１つの手法としては、上述した有機溶剤や界面活性剤の種類、およびこれらと水の添加量等を適宜調整することが挙げられる。
【００７１】
３．インクジェット捺染用浸透液
本実施形態に係るインクジェット捺染用浸透液（以下、「浸透液」ともいう。）は、上記のインクジェット捺染用カラーインクと共にインクジェット法により布帛に付着させて印捺を行うために用いるものであり、ＨＳＰ値が１３．６以上のグリコール系溶剤と、水を含有し、前記グリコール系溶剤の含有量が、前記インクジェット捺染用浸透液に含まれる有機溶剤の総質量に対して９５質量％以上であり、前記グリコール系溶剤の標準沸点が２４３℃以下である。
【００７２】
本実施形態では、上記のインクジェット捺染用カラーインクと浸透液のセットで用いることにより、インクの布帛への浸透を適切に制御し、表裏色差を小さくすることができる。また、インクが定着しないことによる発色の低下を抑えることができる。さらに、インクが染料として分散染料を含む場合には、染料の溶解を抑制し、染料の分散状態を保持することで、特に混色インクを使用した場合における変色を抑制することができる。
【００７３】
以下、本実施形態に係るインクジェット捺染用浸透液について説明する。
【００７４】
３．１．ＨＳＰ値が１３．６以上、標準沸点が２４３℃以下のグリコール系溶剤
本実施形態に係るインクジェット捺染用浸透液は、有機溶剤を含み、中でもＨＳＰ値が１３．６以上であり、かつ、標準沸点が２４３℃以下のグリコール系溶剤を含む。
【００７５】
ここで、「ＨＳＰ値」は、以下の数式（１）に示されるＨａｎｓｅｎ（ハンセン）の三次元溶解性パラメーター値を意味する。以下において単位の表記は省略するが、単位は（ｃａｌ／ｃｍ３）０．５である。
ＨＳＰ値＝（δＤ２＋δＰ２＋δＨ２）０．５／４．１８６８０．５・・・（１）
分散項δＤ：分子間の分散力によるエネルギー
極性項δＰ：分子間の双極子相互作用によるエネルギー
水素結合項δＨ：分子間の水素結合によるエネルギー
【００７６】
本実施形態に係るインクジェット捺染用浸透液で使用可能な、ＨＳＰ値が１３．６以上、標準沸点が２４３℃以下のグリコール系溶剤の有機溶剤としては、例えば、エチレングリコール（ＨＳＰ値；１６．１、標準沸点；１９７℃）、１，３−プロパンジオール（ＨＳＰ値；１５．５、標準沸点；２１４℃）、１，３−ブタンジオール（ＨＳＰ値；１３．６、標準沸点；２０７℃）、１，２−プロパンジオール（ＨＳＰ値；１４．２、標準沸点；１８８℃）、１，４−ブタンジオール（ＨＳＰ値；１４．１、標準沸点；２２８℃）、２−ブチン−１，４−ジオール（ＨＳＰ値；１５．１、標準沸点；２３８℃）、トリメチロールプロパン（ＨＳＰ値；１４．１、標準沸点１６０℃）、１，２，３−ブタントリオール（ＨＳＰ値；１５．２、標準沸点；１７５℃）等が挙げられる。これらの中でも、特に、１，２−プロパンジオールや１，３−ブタンジオールを用いることが好ましい。
【００７７】
上記のＨＳＰ値は、Ｉｎｔｅｒｎａｔｉｏｎａｌ  Ｃｈｅｍｉｃａｌ  ＩｄｅｎｔｉｆｉｅｒのデータベースのδＤ、δＰ、δＨの数値を参照し、上記数式（１）で計算して得た数値である。
【００７８】
本実施形態に係るインクジェット捺染用浸透液において、上記のグリコール系溶剤を２種以上含むことが好ましい。浸透液が上記のグリコール系溶剤を２種以上含むことにより、インクの浸透性が向上し、より表裏色差や発色の低下を抑えることができる。前記観点により、上記のグリコール系溶剤の中でも、特に、１，２−プロパンジオールと１，３−ブタンジオールとを組み合わせて用いることが好ましい。
【００７９】
上記のグリコール系溶剤のＨＳＰ値の下限は、１３．８以上であることが好ましく、１４．０以上であることがより好ましく、１４．１以上であることがさらに好ましい。また、上記のグリコール系溶剤のＨＳＰ値の上限は、１７．０以下であることが好ましく、１６．５以下であることがより好ましく、１６．０以下であることがさらに好ましい。上記のグリコール系溶剤のＨＳＰ値の値が前記範囲にある親水性の溶剤を使用することにより、よりインクの布帛への浸透を適切に制御し、表裏色差や発色の低下を抑えることができる。また、インクが染料として分散染料を含む場合には、分散染料の溶解性を調整し、発色性が向上する。一方、上記のグリコール系溶剤を使用することにより、分散染料の溶解を抑制し、発色性が向上する。特に、複数の分散染料により混色をつくる黒等の混色インクを使用した場合において、混合する染料の溶剤溶解性が異なることが原因となる色変化の発生を抑制することができる。さらに、浸透液の分散安定性を確保し、浸透液の保存安定性や吐出安定性が向上する。
【００８０】
また、上記のグリコール系溶剤の標準沸点の下限は、１８０℃以上であることが好ましく、１９０℃以上であることがより好ましく、２００℃以上であることがさらに好ましい。上記のグリコール系溶剤の標準沸点の上限は、２３０℃以下であることが好ましく、２２０℃以下であることがより好ましく、２１０℃以下であることがさらに好ましい。上記のグリコール系溶剤の標準沸点の値が前記範囲にあることにより、よりインクの布帛への浸透を適切に制御し、表裏色差や発色の低下を抑えることができる。また、インクが染料として分散染料を含む場合には、染料の溶解を抑制し、特に混色インクを使用した場合における変色を抑制することができる。さらに、浸透液の分散安定性を確保し、保存安定性や吐出安定性が向上する。
【００８１】
なお、上記のグリコール系溶剤のＨＳＰ値が好適範囲であっても、沸点が高すぎる場合には、乾燥時に水だけが蒸発飛散し、有機溶剤リッチな状態となりやすい。そのような状
態となると、有機溶剤に分散染料が溶解しやすくなり、発色低下を生じることがある。
【００８２】
本実施形態に係るインクジェット捺染用浸透液において、ＨＳＰ値が１３．６以上、標準沸点が２４３℃以下のグリコール系溶剤の合計の含有量は、インクジェット捺染用浸透液に含まれる有機溶剤の総質量に対して９５質量％以上であり、９７質量％以上であることが好ましく、９９質量％以上であることがより好ましく、１００質量％であることがさらに好ましい。ＨＳＰ値が１３．６以上、標準沸点が２４３℃以下のグリコール系溶剤の含有量が前記範囲にあることにより、共に用いるインクの布帛への浸透を適切に制御し、表裏色差を小さくすることができる。また、インクが布帛に定着しないことによる発色の低下を抑えることができる。さらに、インクが染料として分散染料を含む場合には、染料の溶解を抑制し、特に混色インクを使用した場合における変色を抑制することができる。
【００８３】
本実施形態に係るインクジェット捺染用浸透液において、上記のグリコール系溶剤以外の有機溶剤として、上記「２．３．水溶性有機溶剤」で挙げた水溶性有機溶剤を含有しても良い。その場合には、これらの水溶性有機溶剤の含有量は、インクジェット捺染用浸透液に含まれる有機溶剤の総質量に対して５質量％以下であることが好ましく、３質量％以下であることがより好ましく、１質量％以下であることがさらに好ましく、含まないことが特に好ましい。
【００８４】
また、本実施形態に係るインクジェット捺染用浸透液において、上記のグリコール系溶剤とそれ以外の有機溶剤の合計の含有量の下限は、インクジェット捺染用浸透液の総質量に対して２５質量％以上であることが好ましく、３０質量％以上であることがより好ましく、３５質量％以上であることがさらに好ましい。一方、本実施形態に係るインクジェット捺染用浸透液において、上記のグリコール系溶剤とそれ以外の有機溶剤の合計の含有量の上限は、インクジェット捺染用浸透液の総質量に対して５０質量％以下であることが好ましく、４５質量％以下であることがより好ましく、４０質量％以下であることがさらに好ましい。本実施形態に係るインクジェット捺染用浸透液は、上記のカラーインクよりも固形分が少ないため、有機溶剤の含有量を前記範囲のように高くすることが可能である。このように、有機溶剤の含有量を前記値以上とすることにより、ノズル抜けを抑制して吐出安定性や、インクの浸透性を向上させることができる。また、上限を前記値以下とすることにより、粘度上昇を抑えて、打ち込み量の低減や浸透性の低下を抑制することができる。
【００８５】
なお、本実施形態に係るインクジェット捺染用浸透液は、有機溶剤として上記「２．３．水溶性有機溶剤」で挙げた、ラクタム構造を有する化合物の含有量が２質量％以下であることが好ましく、１質量％以下であることがより好ましく、含有しないことが特に好ましい。本実施形態において、ラクタム構造を有する化合物は、布帛に対するインクの浸透性を高めるが、その一方で、ノズルの目詰まりの原因となって吐出安定性を低下させたり、染料が拡散しやすくなってブリードにより滲みが発生する原因になる場合がある。また、インクの染料が分散染料である場合には、染料を分解して変色の原因となる場合がある。この変色は、染料として２種以上の染料を含む混色インクや、カラーインクを２種以上使用して印捺する場合に起こりやすい。このため、特にインクの染料として分散染料を用いる場合には、浸透液はラクタム構造を有する化合物を含まないことが好ましい。
【００８６】
３．２．水
本実施形態に係るインクジェット捺染用浸透液は、水を主溶媒とすることが好ましい。この水は、浸透液を記録媒体である布帛に付着させた後、乾燥により蒸発飛散する成分である。水としては、上述したインクで例示した水と同様のものを使用できるので、その例示を省略する。浸透液に含まれる水の含有量は、浸透液の総質量に対して、例えば、４０質量％以上とすることが好ましく、５０質量％以上であることがより好ましく、６０質量
％以上であることがさらに好ましい。
【００８７】
３．３．界面活性剤
本実施形態に係るインクジェット捺染用浸透液には、界面活性剤を添加することが好ましい。界面活性剤を添加することにより、浸透液の表面張力を低下させ、布帛との濡れ性を向上させることができる。界面活性剤としては、上述のインクジェット捺染用カラーインクで例示したものと同様に、アセチレングリコール系界面活性剤、シリコーン系界面活性剤、フッ素系界面活性剤を好ましく用いることができる。これらの界面活性剤の具体例については、上述のインクジェット捺染用カラーインクで例示する界面活性剤と同様のものを使用できる。界面活性剤の含有量は、特に限定されるものではないが、浸透液の総質量に対して、０．１質量％以上１．５質量％以下とすることができる。
【００８８】
３．４．その他の成分
本実施形態で用いられる浸透液には、必要に応じて、ｐＨ調整剤、防腐剤・防かび剤、防錆剤、キレート剤等を添加してもよい。その他の成分としては、上述のインクジェット捺染用カラーインクで例示するものと同様のものを使用することができる。
【００８９】
なお、上記保湿剤として使用される尿素類は、吐出安定性を高める観点により添加することが好ましい。尿素類を添加する場合には、インクの総質量に対して１質量％以上２０質量％以下であることが好ましく、５質量％以上１５質量％以下であることがより好ましい。
【００９０】
３．５．浸透液の調製方法
本実施形態に係るインクジェット捺染用浸透液は、上記の各成分を適当な方法で分散・混合することよって製造することができる。上記の各成分を十分に攪拌した後、目詰まりの原因となる粗大粒子および異物を除去するためにろ過し、目的の処理液を得ることができる。
【００９１】
３．６．浸透液の物性
３．６．１．ｐＨ
本実施形態に係るインクジェット捺染用浸透液は、ｐＨが７．０以上１１．０以下であることが好ましく、８．０以上１０．５以下であることがより好ましい。浸透液のｐＨがこの範囲にあることにより、同時に用いるインクの浸透性を制御することができ、布帛の表面での表裏色差を小さくすることができる。また、インク中の染料の分解を抑制することができ、発色の低下が抑制される。
【００９２】
３．６．２．表面張力
本実施形態に係るインクジェット捺染用浸透液は、インクジェット式記録ヘッドで吐出させる場合には、２０℃における表面張力が２０ｍＮ／ｍ以上４０ｍＮ／ｍ以下であることが好ましく、３０ｍＮ／ｍ以上３６ｍＮ／ｍ以下であることがより好ましい。前記範囲にあることにより、吐出安定性に優れると共に、布帛への付着時に浸透液が布帛へ均一に濡れ広がりやすく、浸透しやすくなる。表面張力の測定は、インクで用いたものと同様である。
【００９３】
３．６．３．粘度
本実施形態に係るインクジェット捺染用浸透液の２０℃における粘度は、１．５ｍＰａ・ｓ以上１０ｍＰａ・ｓ以下であることが好ましく、２ｍＰａ・ｓ以上８ｍＰａ・ｓ以下であることがより好ましく、４ｍＰａ・ｓ以上５．５ｍＰａ・ｓ以下であることがさらに好ましい。浸透液の２０℃における粘度が上記範囲にある場合には、より浸透液が布帛に付着した際に定着しやすくなる。粘度の測定は、インクで用いたものと同様である。
【００９４】
４．インクジェット捺染用インクセット
本実施形態に係るインクジェット捺染用インクセットは、上述の染料を含むインクジェット捺染用カラーインクと、本実施形態に係るインクジェット捺染用浸透液とにより構成される。
【００９５】
本実施形態では、上述のように親水性の浸透液を用いることにより、浸透液が布帛厚み方向へのインクの浸透を促進するため、表裏面の色差を小さくすることができる。また、カラーインクが染料を２種以上含有する場合や、２種以上のカラーインクを含むセットの場合には、布帛に付着した染料の溶解性を制御して、特定のカラーインクが染着しないことによる画像の色変化を抑制することができる。この効果は、特に染料として分散染料を使用した場合に顕著である。
【００９６】
５．布帛
本実施形態に係るインクジェット捺染方法は、布帛に対して行われる。布帛を構成する素材としては、特に限定されず、例えば、綿、麻、羊毛、絹等の天然繊維、ポリプロピレン、ポリエステル、アセテート、トリアセテート、ポリアミド、ポリウレタン等の合成繊維、ポリ乳酸等の生分解性繊維などが挙げられ、これらの混紡繊維であってもよい。本実施形態においては、インクジェット捺染用浸透液はＨＳＰ値が１３．６以上であり、標準沸点が２４３℃以下のグリコール系溶剤と、水を含有し、このグリコール系溶剤の含有量が、浸透液に含まれる有機溶剤の総質量に対して９５質量％以上であることにより、布帛が、ポリエステル布帛又はポリエステルとエラストマー等との混紡布帛である場合において、表裏色差の小さい印捺を行うことが可能となる。また、特に、インクの染料が分散染料である場合において、表裏面の色差を小さくすることができる。また、複数の分散染料を含む混色インクを用いた場合や、２種以上のカラーインクを含むセットの場合であっても、色変化が生じにくくなる。
【００９７】
布帛は、上記の繊維を、織物、編物、不織布等いずれの形態にしたものでもよい。また、本実施形態で使用する布帛の目付についても、特に限定されず、１．０ｏｚ以上１０．０ｏｚ以下であっても良く、２．０ｏｚ以上９．０ｏｚ以下であることが好ましく、３．０ｏｚ以上８．０ｏｚ以下であることがより好ましく、４．０ｏｚ以上７．０ｏｚ以下であることがさらに好ましい。布帛の目付がこのような範囲であれば、良好な記録を行うことができる。さらに、本実施形態に係るインクジェット捺染方法では、目付けの異なる複数種の布帛に適用することができ、良好な印捺を行うことができる。また、本実施形態に係るインクジェット捺染方法により、厚みのある生地に対しても、表裏色差が小さい良好な印捺を行うことができる。
【００９８】
６．インクジェット捺染方法
本実施形態に係るインクジェット捺染方法は、上述の染料を含むインクジェット捺染用カラーインクと、本実施形態に係るインクジェット捺染用浸透液とを布帛に付着させて印捺することを特徴とし、カラーインク付着工程と浸透液付着工程とを有する。浸透液を布帛に付着させるタイミングは、カラーインクの付着よりも前であっても、カラーインクの付着と同時であっても、カラーインクの付着の後のいずれであってもよい。
【００９９】
本実施形態に係るインクジェット捺染方法では、上述の染料を含むインクジェット捺染用カラーインクと、本実施形態に係るインクジェット捺染用浸透液とを用いることにより、インクの布帛への浸透を適切に制御し、表裏色差を小さくすることができる。また、インクが定着しないことによる発色の低下を抑えることができる。さらに、インクが染料として分散染料を含む場合には、染料の分解を抑制することができる。特に、インクとして染料を２種以上含有する混色インクを使用した場合や、２種以上のカラーインクを含むセ
ットを用いる場合には、布帛に付着した染料の溶解性を制御して、特定のカラーインクが染着しないことによる画像の色変化を抑制することができる。この効果は、特に染料として分散染料を使用した場合に顕著である。
【０１００】
６．１．カラーインク付着工程
カラーインク付着工程は、図１に示すインクジェットヘッド２のノズル面と対向する布帛Ｍの一方の面の少なくとも一部に、上記のカラーインクをインクジェットヘッド２のノズルから吐出して付着する工程である。この工程により、布帛上に染料による画像が形成される。
【０１０１】
カラーインク付着工程において、布帛に対するインクジェット捺染用カラーインクの付着量は、例えば、１０ｇ／ｍ２以上であることが好ましく、２０ｇ／ｍ２以上であることがより好ましく、３０ｇ／ｍ２以上であることがさらに好ましい。また、インク付着量は、１００ｇ／ｍ２以下であることが好ましく、８０ｇ／ｍ２以下であることがより好ましく、６０ｇ／ｍ２以下であることがさらに好ましい。カラーインクの付着量が前記範囲であることにより、記録される画像の発色性が良好となり、布帛に絵や文字等の画像を再現性よく記録できる。
【０１０２】
６．２．浸透液付着工程
浸透液付着工程は、図１に示すインクジェットヘッド２のノズル面と対向する布帛Ｍの一方の面にインクジェットヘッド２のノズルから上記の浸透液を吐出して付着する工程である。浸透液付着工程は、上記カラーインク付着工程の前、カラーインク付着工程と同時、またはカラーインク付着工程の後のいずれであっても良い。
【０１０３】
浸透液を布帛に付着する際には、カラーインクが付着される領域の少なくとも一部が重なるように浸透液が付着されればよい。具体的には、浸透液は、少なくともカラーインクが付着された領域の５０％以上が重なるように付着させることが好ましく、６０％以上が重なるように付着させることがより好ましく、７０％以上が重なるように付着させることがさらに好ましく、８０％以上が重なるように付着させることが特に好ましい。このように浸透液を付着させることで、カラーインクを裏面まで浸透させて表裏色差を小さくすることができる。
【０１０４】
浸透液付着工程において、布帛に対する浸透液の付着量は、例えば、１００ｇ／ｍ２以下であることが好ましく、８０ｇ／ｍ２以下であることがより好ましく、６０ｇ／ｍ２以下であることがさらに好ましい。浸透液の付着量が前記範囲であることにより、インクを裏面まで浸透させて布帛裏面における発色強度を高めることができる。また、インクの過度な浸透が抑制され、滲みの発生を抑えることができる。
【０１０５】
６．３．定着工程
本実施形態に係るインクジェット捺染方法は、カラーインク付着工程により付着された染料を布帛に定着させる定着工程を含んでもよい。
【０１０６】
具体的には、定着工程は、カラーインク付着工程で得られた布帛に熱およびスチームの少なくとも一方を付与する熱処理工程であり、この工程により、インク中の染料が布帛の繊維に染着する。熱処理工程は従来公知の方法を用いることができ、図１に示す加熱機構６が挙げられる。これらの加熱機構は、上記の機構の他に、ヒートプレス法、常圧スチーム法、高圧スチーム法、熱風乾燥法、およびサーモフィックス法等が挙げられる。
【０１０７】
定着工程における温度、つまり、布帛の到達温度は、布帛を構成する繊維に染料をより良好に染着させるという観点から、綿等の天然繊維やポリアミド等の合成繊維は９０℃以
上１１０℃以下の範囲で行われることが好ましく、ポリエステル等の合成繊維は１６０℃以上１７０℃以下の範囲で行われることが好ましい。
【０１０８】
６．４．洗浄工程
本実施形態に係るインクジェット捺染方法は、印捺物を洗浄する洗浄工程を含んでもよい。洗浄工程は、上記の定着工程の後に行われ、繊維に染着していない染料を除去することを目的とする。洗浄工程は、例えば、水、温水を用いて行うことができ、必要に応じて複数回行ってもよいしソーピング処理を行ってもよい。
【０１０９】
６．５．その他の工程
本実施形態に係るインクジェット捺染方法は、必要に応じて、布帛にアルカリ剤およびヒドロトロピー剤の少なくとも一方を含有する前処理組成物を付与する前処理工程を備えていてもよい。前処理組成物を布帛に付与する方法としては、上記、浸透液を付着する方法と同様の方法が挙げられ、いずれの方法も使用することができる。
【０１１０】
また、本実施形態に係るインクジェット捺染方法は、上述の前処理工程の後、上述の付着工程の前に、布帛に付与された前処理組成物を乾燥する前処理組成物の乾燥工程を含んでいてもよい。前処理組成物の乾燥は、自然乾燥で行ってもよいが、乾燥速度の向上という観点から、加熱を伴う乾燥であることが好ましい。前処理組成物の乾燥工程において加熱を伴う場合に、その加熱方法は特に限定されるものではないが、例えば、上述の定着工程と同様の方法が挙げられる。
【０１１１】
７．実施例
以下、本発明を実施例および比較例によってさらに具体的に説明するが、本発明はこれらの実施例のみに限定されるものではない。なお、実施例、比較例中の「部」および「％」は、特に断らない限り質量基準である。
【０１１２】
７．１．カラーインクおよび浸透液の調製
表１〜４に記載の成分を混合し、マグネチックスターラーで２時間混合攪拌した。その後、孔径５μｍのメンブレンフィルターを用いてろ過し、インク１〜５および浸透液を得た。なお、表１〜４中、特に説明の無い限り数値の単位は質量％である。また、イオン交換水は、インクおよび浸透液の総質量が１００質量％となるように添加した。
【０１１３】
【表１】
2020033660.tif 000003
【０１１４】
【表２】
2020033660.tif 000004
【０１１５】
【表３】
2020033660.tif 000005
【０１１６】
【表４】
2020033660.tif 000006
【０１１７】
表に示す成分のうち、化合物名以外で記載された成分の詳細は以下の通りである。
【０１１８】
染料
・Ｃ．Ｉ．ディスパースイエロー１６３、分散染料
・Ｃ．Ｉ．ディスパースイエロー１１４、分散染料
・Ｃ．Ｉ．ディスパースレッド１５４、分散染料
・Ｃ．Ｉ．ディスパースブルー６０、分散染料
・Ｃ．Ｉ．ディスパースブルー１６５、分散染料
・Ｃ．Ｉ．リアクティブブラック３９、反応性染料
・Ｃ．Ｉ．リアクティブオレンジ１２、反応性染料
・Ｃ．Ｉ．リアクティブレッド２４５、反応性染料
・Ｃ．Ｉ．アシッドブラック１７２、酸性染料
【０１１９】
界面活性剤
・オルフィン（登録商標）ＰＤ００２Ｗ：日信化学工業株式会社製、アセチレングリコール系界面活性剤
・オルフィン（登録商標）ＥＸＰ．４３００：日信化学工業株式会社製、アセチレングリコール系界面活性剤
【０１２０】
その他の添加剤
・ＥＤＴＡ：エチレンジアミン四酢酸二ナトリウム、キレート剤
・プロキセルＸＬ−２：商品名、ロンザジャパン株式会社製、防腐剤
【０１２１】
表中のＨＳＰ値は、Ｉｎｔｅｒｎａｔｉｏｎａｌ  Ｃｈｅｍｉｃａｌ  ＩｄｅｎｔｉｆｉｅｒのデータベースのδＤ、δＰ、δＨの数値を参照し、上述の数式（１）で計算して得た数値である。
【０１２２】
７．２．評価試験
７．２．１．変色の評価
得られたインクおよび表２〜４に記載の浸透液をインクジェットプリンター（セイコーエプソン社製、製品名「ＰＸ−Ｇ９３０」）のカートリッジに充填した。布帛をプリンターにセットし、インク１００％ｄｕｔｙと、浸透液１００％ｄｕｔｙとを印字することで、インクと浸透液を布帛の表面に付着させた。画像解像度は１４４０×７２０ｄｐｉとした。布帛として、染料種に合わせて、ポリエステル１００％布帛（坪量：７０ｇ／ｍ２）、ポリエステルとエラストマーの混紡布帛（坪量：１９０ｇ／ｍ２）、綿１００％布帛（坪量：１３０ｇ／ｍ２）、ポリアミドとエラストマーの混紡布帛（坪量：１９０ｇ／ｍ２）の４種を使用した。
【０１２３】
なお、上記評価方法における「ｄｕｔｙ」とは、下式で算出される値である。
ｄｕｔｙ（％）＝（実吐出ドット数／（縦解像度×横解像度））×１００
（式中、「実吐出ドット数」は単位面積当たりの実吐出ドット数であり、「縦解像度」および「横解像度」はそれぞれ単位面積当たりの解像度である。）
【０１２４】
得られた印捺物を、スチーマー（マチス社製；スチーマーＤＨｅ型）を用い、綿は１０２℃で１０分間、ポリアミドは１０２℃で３０分間、ポリエステルやポリエステルとエラストマーの混紡は１７０℃で１０分間加熱処理し、布帛にインクを定着させた。その後、洗浄し、乾燥させ、印捺物の表面と裏面のＬ＊、ａ＊、ｂ＊値を測定し、下記評価基準により評価した。測定には、測色器（商品名「ＦＤ−７」、コニカミノルタ株式会社製）を用いた。
【０１２５】
印捺物の表面と裏面の色差ΔＥ＊について、下記色差式を用いて算出し、色差の判定を行った。
ΔＥ＊＝｛（ΔＬ＊）^２＋（Δａ＊^２）＋（Δｂ＊^２）｝^０．５・・・（２）
ΔＬ＊=Ｌ＊１−Ｌ＊２・・・（３）
Δａ＊=ａ＊１−ａ＊２・・・（４）
Δｂ＊=ｂ＊１−ｂ＊２・・・（５）
Ｌ＊１、ａ＊１、ｂ＊１は印捺物の表面の値であり、Ｌ＊２、ａ＊２、ｂ＊２は印捺物の裏面の値である。
（評価基準）
Ｓ：表面と裏面の色差が１未満
Ａ：表面と裏面の色差が１以上２未満
Ｂ：表面と裏面の色差が２以上３未満
Ｃ：表面と裏面の色差が３以上４未満
Ｄ：表面と裏面の色差が４以上
【０１２６】
７．２．２．表裏色差の評価
７．２．１．で得られた印捺物に対し、測色器（商品名「ＦＤ−７」、コニカミノルタ株式会社製）を用いて印捺物の表面と裏面のＯＤ値を測定し、その差を求め、下記評価基準により評価した
（評価基準）
Ａ：表面と裏面のＯＤ値の差が０．１未満
Ｂ：表面と裏面のＯＤ値の差が０．１以上０．２未満
Ｃ：表面と裏面のＯＤ値の差が０．２以上０．３未満
Ｄ：表面と裏面のＯＤ値の差が０．３以上
【０１２７】
７．２．３．連続印字の評価
得られたインクおよび表２〜４に記載の浸透液をインクジェットプリンター（セイコーエプソン社製、製品名「ＰＸ−Ｇ９３０」）のカートリッジに充填した。普通紙をプリンターにセットし、普通紙に対し、インクと浸透液とを用いてＡ４のベタパターンを記録した。５００枚記録した後、ノズルチェックパターンによりインク滴の抜けの発生の有無を目視にて確認し、下記評価基準により評価した。
（評価基準）
Ｓ：抜けたノズルの数が０個
Ａ：抜けたノズルの数が１個以上５個未満
Ｂ：抜けたノズルの数が５個以上１０個未満
Ｃ：抜けたノズルの数が１０個以上１５個未満
Ｄ：抜けたノズルの数が１５個以上
【０１２８】
７．３．評価結果
表４に示す比較例１の浸透液では、ＨＳＰ値が１３．６以上で標準沸点が２４３℃以下のグリコール系溶剤の含有量が低いため、裏面まで充分にインクが浸透せず、表面と裏面の色差およびＯＤ値の差が大きくなった。また、連続印字の評価も低かった。比較例２〜４では、そのようなグリコール系溶剤の含有量が比較例１よりは高く、連続印字の評価が向上したが、表面と裏面の色差およびＯＤ値の差は比較例１と変わらなかった。
【０１２９】
比較例５〜９の浸透液では、ＨＳＰ値が１３．６以上で標準沸点が２４３℃以下のグリコール系溶剤を含まないため、比較例１と同様に、裏面まで充分にインクが浸透せず、表面と裏面の色差およびＯＤ値の差が大きくなった。また、連続印字の評価も低かった。
【０１３０】
比較例１０〜１３の浸透液においても、ＨＳＰ値が１３．６以上で標準沸点が２４３℃以下のグリコール系溶剤の含有量が低いため、比較例１と同様に、裏面まで充分にインクが浸透せず、表面と裏面の色差およびＯＤ値の差が大きくなった。また、連続印字の評価
も低かった。また、比較例１、１４、１５より、分散染料種を換えた場合であっても評価は変わらなかった。
【０１３１】
これらの比較例に対し、実施例では変色および表裏色差の評価がいずれも「Ｂ以上」だった。また、連続印字の評価は「Ｃ以上」だった。
【０１３２】
まず、実施例１〜８より、ＨＳＰ値が１３．６以上で標準沸点が２４３℃以下のグリコール系溶剤の含有量が浸透液に含まれる有機溶剤の総質量に対して９５質量％以上の場合には、裏面まで充分にインクが浸透し、表面と裏面の色差およびＯＤ値の差が小さかった。また、連続印字の評価も高かった。特に、浸透液の総質量に対する有機溶剤の含有量が高く、グリコール系溶剤を２種用いた方が評価が高い傾向にあった。また、保湿剤である尿素を含むと連続印字の評価が向上した。さらに、実施例７、８より、ＨＳＰ値が１３．６以上で標準沸点が２４３℃以下のグリコール系溶剤を２種用いた方が、連続印字の評価が高い傾向にあった。
【０１３３】
実施例９〜１５より、ラクタム構造を有する化合物である２−ピロリドンを多く含有すると、連続印字の評価が下がる傾向にあり、ポリエステルとエラストマー混紡布帛において変色の評価がやや低下する傾向にあった。また、ＨＳＰ値が１３．６以上で標準沸点が２４３℃以下のグリコール系溶剤を２種用いた方が、全体的に評価が高い傾向にあった。
【０１３４】
実施例１６〜１９より、浸透液の総質量に対する有機溶剤の含有量が２５質量％以上５０質量％以下であると、連続印字と表裏色差の評価が高くなる傾向にあった。
【０１３５】
実施例９、２０、２１と、実施例６との比較により、ＨＳＰ値が１３．６以上で標準沸点が２４３℃以下のグリコール系溶剤以外の溶剤を含むと、変色の評価がやや低下する傾向にあった。
【０１３６】
実施例２２、２３と実施例６との比較により、異なる分散染料を用いた場合にも同様の評価結果となった。一方、実施例２４と実施例６との比較により、反応性染料を含むインク４を用いて綿に記録する場合において、実施例６よりはやや低下するものの、全ての評価が高い結果となった。また、実施例２５と実施例６との比較により、酸性染料を含むインク５を用いてポリアミドとエラストマー混紡布帛に記録する場合において、実施例６よりはやや低下するものの、全ての評価が高い結果となった。
【０１３７】
以上により、ＨＳＰ値が１３．６以上で標準沸点が２４３℃以下のグリコール系溶剤の含有量が、有機溶剤の総質量に対して９５質量％以上である浸透液を用いた場合には、表裏色差を小さくすることができるだけでなく、変色を抑制し、吐出安定性にも優れていた。
【０１３８】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１３９】
１…プリンター、２…インクジェットヘッド、３…インクカートリッジ、４…キャリッジ、５…プラテン、６…加熱機構、７…キャリッジ移動機構、８…媒体送り機構、９…ガ
イドロット、１０…リニアエンコーダー、Ｍ…布帛、ＣＯＮＴ…制御部
【図１】
2020033660.tif 000007